(57)【要約】【課題】  加速寿命が１００時間以上、最大比誘電率が１０，０００以上、誘電体磁器組成物を構成する焼結体の結晶粒径が２μｍ以下であって、還元雰囲気中１２５０℃以下の低温で焼成可能な誘電体磁器組成物を製造する方法と該製造方法で製造した誘電体磁器組成物を成形してなる磁器コンデンサを提供。【解決手段】  組成式Ｂａ（Ｔｉ１−ｘＺｒｘ）Ｏ３（ただし、ｘは０．０５〜０．１５、Ｂａ／（Ｔｉ１−ｘＺｒｘ）比は０．９９〜１．０１）で表される基本主成分と、副成分とを有する誘電体磁器組成物を製造する方法であって、前記基本主成分の原料であるＢａ、Ｔｉ、及びＺｒ化合物を混合して焼成した基本主成分焼結体に、副成分の原料のうちのＣａ化合物を添加し、仮焼した後、残りの副成分の原料を添加し、次いで、これを、還元雰囲気で焼成することを特徴とする誘電体磁器組成物の製造方法である。【選択図】        図１
2006169020.tif 000002
【特許請求の範囲】
【請求項１】
組成式Ｂａ（Ｔｉ１−ｘＺｒｘ）Ｏ３（ただし、ｘは０．０５〜０．１５、Ｂａ／（Ｔｉ１−ｘＺｒｘ）比は０．９９〜１．０１）で表される基本主成分と、副成分とを有する誘電体磁器組成物を製造する方法であって、
前記基本主成分の原料であるＢａ、Ｔｉ、及びＺｒ化合物を混合して焼成した基本主成分焼結体に、副成分の原料のうちのＣａ化合物を添加し、仮焼した後、
残りの副成分の原料を添加し、次いで、これを、還元雰囲気で焼成することを特徴とする誘電体磁器組成物の製造方法。
【請求項２】
前記誘電体磁器組成物が、基本主成分１００ｍｏｌ部に対して、前記副成分のうちＣａの酸化物を、Ｃａに換算して０．５〜３．０ｍｏｌ部の含有量となるように前記Ｃａ化合物を添加する請求項１記載の誘電体磁器組成物の製造方法。
【請求項３】
前記仮焼の温度が、９５０〜１２００℃である請求項１又は２記載の誘電体磁器組成物の製造方法。
【請求項４】
請求項１〜３のいずれか一項に記載の製造方法により製造した誘電体磁器組成物。
【請求項５】
請求項４に記載の誘電体磁器組成物を成形してなるシートと、該シートの両面に形成した電極とを備えたことを特徴とする磁器コンデンサ。
【請求項６】
請求項４に記載の誘電体磁器組成物を成形してなるシートと、該シートの片面に形成した電極とを複数積層してなることを特徴とする磁器コンデンサ。
【請求項７】
前記電極が、Ｎｉ又はＮｉを主体とする合金からなる請求項５又は６に記載の磁器コンデンサ。
【請求項８】
請求項４に記載の誘電体磁器組成物をグリーンシートとした後、該グリーンシートの両面に電極を形成し、
次いで、これを１１５０〜１２５０℃の温度で還元雰囲気にて焼成することを特徴とする磁器コンデンサの製造方法。
【請求項９】
請求項４に記載の誘電体磁器組成物をグリーンシートとした後、該グリーンシートの片面に電極を形成し、
次いで、これを複数枚厚み方向に重ね合わせ、加圧して積層体とし、
この積層体を１１５０〜１２５０℃の温度で還元雰囲気にて焼成することを特徴とする磁器コンデンサの製造方法。
【発明の詳細な説明】
【技術分野】
【０００１】
本発明は、磁器コンデンサの誘電体材料として好適な耐還元性を有する誘電体磁器組成物の製造方法と、該製造方法で製造した誘電体磁器組成物と、これを誘電体層とした磁器コンデンサに関するものである。
【背景技術】
【０００２】
近年、小型大容量化した磁器コンデンサが開発されており、このようなものとして、Ｂａ、Ｔｉ、及びＺｒの酸化物を主成分とするセラミックに、ＰｔやＰｄを電極として形成したセラミックコンデンサが知られている。しかしながら、ＰｔやＰｄは極めて高価な電極であるため、比抵抗が小さく高融点で低価格という点から、Ｎｉなどの卑金属を内部電極に用いるようになってきている。
【０００３】
しかしながら、Ｎｉには、酸化性雰囲気中の高温焼成により酸化され、電極としての機能を消失したり、酸化物としてセラミック中に溶け込み、コンデンサの性能を劣化させるという問題があった。また、このＮｉの酸化を防止しようとして、焼成雰囲気中の酸素分圧を下げたり、水素を含む焼成雰囲気にすると、セラミックが還元され、半導体化するという問題があった。
【０００４】
そこで、還元性ないしは低酸素分圧の雰囲気中で焼成しても半導体化や絶縁抵抗の劣化が生じない、充分な耐還元性を有し、しかも誘電体として良好な特性を有するセラミックの開発および実用化が進められてきた。
【０００５】
本発明者らは、このような市場の要望にあって、最大比誘電率が高く、誘電体磁器組成物を構成する焼結体の結晶粒径が小さく、還元雰囲気中低温で焼成可能な誘電体磁器組成物と磁器コンデンサの開発を進めてきた。
【０００６】
例えば、本発明者らは、基本主成分として、Ｂａ、Ｔｉ、及びＺｒの酸化物が、副成分として、Ｒｅ（ＲｅはＹ、Ｄｙ、及びＣｅからなる群から選択される少なくとも１種以上の希土類元素）、Ｍｇ、Ｍｎ、Ｓｉ、及びＣａの酸化物が含有されている焼結体からなる誘電体磁器組成物と磁器コンデンサを開発し、この誘電体磁器組成物では、焼結体の結晶粒径が２μｍ以下になることを達成している。
【０００７】
上記磁器コンデンサは、図２に示す製造工程に沿って作製される。まず、基本主成分の原料を混合して焼成した後（工程（ａ））、これに副成分の原料であるＣａ成分及び他の副成分原料を調合し（工程（ｂ）および工程（ｇ））、これらを混合・粉砕（工程（ｈ））し、スラリーとする。
【０００８】
このスラリーに有機溶剤、バインダ、可塑剤を加えて、混合し、グリーンシートを成形する（工程（ｉ））。このグリーンシートの片面に、内部電極を印刷し（工程（ｊ））、これを複数枚厚み方向に重ね合わせ、加圧して積層体とし（工程（ｋ））、切断（工程（ｌ））、有機バインダ除去（工程（ｍ））、焼成・再酸化（工程（ｎ））、端子電極取付（工程（ｏ））を経て、磁器コンデンサを製造している。
【０００９】
上記製造方法は、誘電体磁器組成物及び磁器コンデンサの通常の製造方法として、一般的に知られている（例えば、特許文献１参照）。
【特許文献１】特開２００１−３４２０６６号公報
【発明の開示】
【発明が解決しようとする課題】
【００１０】
ところで、本発明者らは、上記誘電体磁器組成物を製造する際に検討した結果、図２に示す通常の製造方法ではなく、新たな製造方法を用いると、上記誘電体磁器組成物及び磁器コンデンサの品質、特に加速寿命がより向上することを見出した。
【００１１】
本発明は、加速寿命が１００時間以上、最大比誘電率が１０，０００以上、誘電体磁器組成物を構成する焼結体の結晶粒径が２μｍ以下であって、還元雰囲気中１２５０℃以下の低温で焼成可能な誘電体磁器組成物を製造する方法と該製造方法で製造した誘電体磁器組成物を成形してなる磁器コンデンサを提供することを目的とする。
【課題を解決するための手段】
【００１２】
かかる課題を解決するため、
請求項１にかかる発明は、組成式Ｂａ（Ｔｉ１−ｘＺｒｘ）Ｏ３（ただし、ｘは０．０５〜０．１５、Ｂａ／（Ｔｉ１−ｘＺｒｘ）比は０．９９〜１．０１）で表される基本主成分と、副成分とを有する誘電体磁器組成物を製造する方法であって、前記基本主成分の原料であるＢａ、Ｔｉ、及びＺｒ化合物を混合して焼成した基本主成分焼結体に、副成分の原料のうちのＣａ化合物を添加し、仮焼した後、残りの副成分の原料を添加し、次いで、これを、還元雰囲気で焼成することを特徴とする誘電体磁器組成物の製造方法である。
【００１３】
請求項２にかかる発明は、前記誘電体磁器組成物が、基本主成分１００ｍｏｌ部に対して、前記副成分のうちＣａの酸化物を、Ｃａに換算して０．５〜３．０ｍｏｌ部の含有量となるように前記Ｃａ化合物を添加する請求項１記載の誘電体磁器組成物の製造方法である。
【００１４】
請求項３にかかる発明は、前記仮焼の温度が、９５０〜１２００℃である請求項１又は２記載の誘電体磁器組成物の製造方法である。
【００１５】
請求項４にかかる発明は、請求項１〜３のいずれか一項に記載の製造方法により製造した誘電体磁器組成物である。
【００１６】
請求項５にかかる発明は、請求項４に記載の誘電体磁器組成物を成形してなるシートと、該シートの両面に形成した電極とを備えたことを特徴とする磁器コンデンサである。
【００１７】
請求項６にかかる発明は、請求項４に記載の誘電体磁器組成物を成形してなるシートと、該シートの片面に形成した電極とを複数積層してなることを特徴とする磁器コンデンサである。
【００１８】
請求項７にかかる発明は、前記電極が、Ｎｉ又はＮｉを主体とする合金からなる請求項５又は６に記載の磁器コンデンサである。
【００１９】
請求項８にかかる発明は、請求項４に記載の誘電体磁器組成物をグリーンシートとした後、該グリーンシートの両面に電極を形成し、次いで、これを１１５０〜１２５０℃の温度で還元雰囲気にて焼成することを特徴とする磁器コンデンサの製造方法である。
【００２０】
請求項９にかかる発明は、請求項４に記載の誘電体磁器組成物をグリーンシートとした後、該グリーンシートの片面に電極を形成し、次いで、これを複数枚厚み方向に重ね合わせ、加圧して積層体とし、この積層体を１１５０〜１２５０℃の温度で還元雰囲気にて焼成することを特徴とする磁器コンデンサの製造方法である。
【発明の効果】
【００２１】
本発明によれば、副成分原料をＣａ化合物と残りの成分に分けて、まずＣａ化合物のみを基本主成分焼結体に添加して仮焼することにより、加速寿命が１００時間以上、最大比誘電率が１０，０００以上、誘電体磁器組成物を構成する焼結体の結晶粒径が２μｍ以下であって、還元雰囲気中１２５０℃以下の低温で焼成することのできる誘電体磁器組成物及び該誘電体磁器組成物を成形してなる磁器コンデンサを得ることができる。
【発明を実施するための最良の形態】
【００２２】
［誘電体磁器組成物］
本発明の誘電体磁器組成物は、組成式Ｂａ（Ｔｉ１−ｘＺｒｘ）Ｏ３（ただし、ｘは０．０５〜０．１５、Ｂａ／（Ｔｉ１−ｘＺｒｘ）比は０．９９〜１．０１）で表される基本主成分と、副成分とを有するものである。この誘電体磁器組成物は、基本主成分として、Ｂａ、Ｔｉ、及びＺｒの酸化物が、副成分として、Ｃａ酸化物及びＲｅ、Ｍｇ、Ｍｎ、Ｓｉの酸化物が含有されている焼結体からなるのが好ましい。ここで、ＲｅはＹ、Ｄｙ、及びＣｅからなる群から選択される少なくとも１種以上の希土類元素であるのが好ましく、Ｙがより好ましい。
【００２３】
また、この誘電体磁器組成物は、基本主成分１００ｍｏｌ部に対して、前記副成分のうちＣａ酸化物を、Ｃａに換算して０．５〜３．０ｍｏｌ部含有するのが好ましい。Ｃａの含有量が０．５〜３．０ｍｏｌ部の範囲内にあると、誘電体磁器組成物を構成する焼結体の結晶粒径を２μｍ以下にすることができ、かつ焼結性を向上させ、緻密な焼結体を作製することができる。
【００２４】
Ｃａ酸化物以外の残りの副成分の含有量は、基本主成分１００ｍｏｌ部に対して、Ｒｅの酸化物を、Ｒｅに換算して０．３〜１．０ｍｏｌ部、Ｍｇの酸化物を、Ｍｇに換算して０．３〜１．０ｍｏｌ部、Ｍｎの酸化物を、Ｍｎに換算して０．１〜０．５ｍｏｌ部、Ｓｉの酸化物を、Ｓｉに換算して１．０〜２．０ｍｏｌ部の割合で含有するのが好ましい。
【００２５】
Ｃａ酸化物以外の残りの副成分の含有量を上記範囲内とすることにより、誘電体磁器組成物を構成する焼結体の結晶粒径を２μｍ以下にすることができ、かつ焼結性を向上させ、緻密な焼結体を作製することができ、誘電体磁器組成物の最大比誘電率を１０，０００以上とすることができる。
【００２６】
この誘電体磁器組成物は、基本主成分の原料であるＢａ、Ｔｉ、及びＺｒ化合物を混合して焼成した基本主成分焼結体に、副成分の原料のうちのＣａ化合物を添加し、仮焼した後、残りの副成分の原料を添加し、次いで、これを、還元雰囲気で焼成して製造する。この製造方法について、以下に詳説する。
【００２７】
図１は、本発明に係る誘電体磁器組成物及び該誘電体磁器組成物を成形してなる磁器コンデンサの製造方法の一例を示す工程図である。
【００２８】
図１の工程（ａ）に示すように、まず基本主成分を水熱法で合成し、平均粒子径１μｍ以下、好ましくは０．２μｍ以下の基本主成分焼結体を作製する。具体的には、基本主成分の原料であるＢａ、Ｔｉ、及びＺｒ化合物を各々秤量する。Ｂａ、Ｔｉ、及びＺｒの化合物としては、酸化物、炭酸化物、水酸化物が挙げられるが、そのなかでも、ＢａＣＯ３、ＴｉＯ２、ＺｒＯ２が好ましい。
【００２９】
基本主成分の各原料を、組成式Ｂａ（Ｔｉ１−ｘＺｒｘ）Ｏ３のｘが０．０５〜０．１５、Ｂａ／（Ｔｉ１−ｘＺｒｘ）比が０．９９〜１．０１の範囲内となるように計算して秤量し、調合する。次いで、これら基本主成分の原料をボールミルに入れ、水を加え湿式で約２０時間混合・粉砕を行い、スラリーとし、脱水・乾燥し、１０００〜１２００℃、好ましくは１１００℃にて２時間焼成する。
【００３０】
その後、これを粉砕・整粒して、平均粒子径１μｍ以下、好ましくは０．２μｍ以下の基本主成分焼結体を形成する。基本主成分焼結体の平均粒子径を１μｍ以下とすることにより、最終的な誘電体磁器組成物を構成する焼結体の結晶粒径を２μｍ以下にすることができる。
【００３１】
次いで、副成分の原料のうち、基本主成分１００ｍｏｌ部に対してＣａ含有量が０．５〜３．０ｍｏｌ部となるように、Ｃａ化合物を計算して秤量し調合する（工程（ｂ））。Ｃａ化合物としては、酸化物、炭酸化物、水酸化物が挙げられるが、そのなかでも、ＣａＣＯ３が好ましい。
【００３２】
基本主成分焼結体に、Ｃａ化合物を添加し、水を加え湿式で約２０時間混合・粉砕を行い、スラリーとする（工程（ｃ））。
【００３３】
得られたスラリーを脱水・乾燥し（工程（ｄ））、好ましくは９５０〜１２００℃、より好ましくは１０００℃にて、１時間仮焼する（工程（ｅ））。仮焼温度を９５０〜１２００℃とすることにより、仮焼不良を防止することができ、かつ仮焼結体の平均粒子径を小さく抑えることができるため、最終的な焼成の温度を１１５０〜１２５０℃とすることができる。その結果、成形した磁器コンデンサの加速寿命を１００時間以上とすることができ、かつ最大比誘電率を１０，０００以上とすることができる。
【００３４】
その後、これを粉砕・整粒して、平均粒子径１μｍ以下、好ましくは０．２μｍ以下の仮焼結体を形成する（工程（ｆ））。仮焼結体の平均粒子径を１μｍ以下とすることにより、最終的な誘電体磁器組成物を構成する焼結体の結晶粒径を２μｍ以下にすることができる。
【００３５】
次いで、基本主成分１００ｍｏｌ部に対して、Ｒｅ含有量が０．３〜１．０ｍｏｌ部、Ｍｇ含有量が０．３〜１．０ｍｏｌ部、Ｍｎ含有量が０．１〜０．５ｍｏｌ部、Ｓｉ含有量が１．０〜２．０ｍｏｌ部となるように、残りの副成分の原料であるＲｅ化合物、Ｍｇ化合物、Ｍｎ化合物、Ｓｉ化合物を、各々計算して秤量し調合する（工程（ｇ））。Ｒｅ、Ｍｇ、Ｍｎ、Ｓｉの化合物としては、酸化物、炭酸化物、水酸化物が挙げられるが、そのなかでも、Ｒｅ２Ｏ３、ＭｇＯ、Ｍｎ３Ｏ４、ＳｉＯ２が好ましい。
【００３６】
上記仮焼結体に、残りの副成分の原料を添加し、水を加え湿式で約２０時間混合・粉砕を行い、スラリーとする（工程（ｈ））。このスラリーを脱水し、１２０℃で６時間加熱し、乾燥させる。
【００３７】
次いで、これに、トルエン−エタノール混合溶剤、ポリビニルブチラール系バインダ、及び可塑剤を加えて、適度な粘度になるまで混合する。この混合物を、好ましくは１１５０〜１２５０℃、より好ましくは１１７０〜１２２０℃の温度で還元雰囲気にて焼成し、誘電体磁器組成物を製造する。上記温度範囲のような低温で焼成することにより、誘電体磁器組成物を構成する焼結体中の結晶粒の成長を抑制でき、焼結体の結晶粒径を２μｍ以下とすることができる。
【００３８】
また、焼成する還元雰囲気は、窒素ガス９５．９９〜９９．９４体積％、水素ガス０．０５〜４体積％、水０．０１〜０．０５体積％であるのが好ましい。焼成を還元雰囲気下で行うことにより、Ｎｉのような卑金属電極と共に焼成しても、電極の酸化を防止することができる。
【００３９】
本発明の製造方法では、副成分原料をＣａ化合物と残りの成分に分けて、まずＣａ化合物のみを基本主成分焼結体に添加して仮焼することにより、基本主成分焼結体の表面にＣａ成分を拡散させることができる。このため、図２に示す従来法のように副成分を一度に全部添加して焼成する場合と比べ、Ｃａ成分の部分的な偏析を抑制することができ、その結果、成形した磁器コンデンサの加速寿命を１００時間以上に向上させることができる。
【００４０】
また、先にＣａ化合物のみを基本主成分焼結体に添加して仮焼することにより、仮焼結体の成分が、Ｂａ、Ｃａ、Ｔｉ、及びＺｒの酸化物を基本主成分とする、いわゆるＢＣＴＺ系セラミックに近いものとなり、これに残りの副成分を添加することになるため、従来法で製造した場合よりも磁器コンデンサの性質をより向上させることができる。
【００４１】
［磁器コンデンサ］
本発明の磁器コンデンサは、上記誘電体磁器組成物を成形してなるシートと、該シートの両面に形成した電極とから概略構成されている。これは、本発明で製造した誘電体磁器組成物を単層型の磁器コンデンサに適用した一例である。
【００４２】
シートの両面に形成する電極は、端子電極の役割を果たすものであり、Ｃｕ、Ｎｉ、Ｗ、Ｍｏ等の金属若しくはこれらの合金、Ｉｎ−Ｇａ、Ａｇ、Ａｇ−１０Ｐｄ合金等、または、カーボン、グラファイト、カーボンとグラファイトの混合物等を用いることができる。そのなかでも、誘電体磁器組成物の焼成温度を１１５０〜１２５０℃とする観点から、Ｎｉ又はＮｉを主体とする合金が好ましい。
【００４３】
この電極は、上記材料からなる粉末に、有機バインダ、分散剤、有機溶剤、必要に応じて還元剤等を所定量加えた後に混練し、所定の粘度とした導電ペーストを、所定のパターンに印刷して、還元雰囲気中で焼成して、形成することができる。
【００４４】
この単層型磁器コンデンサは、本発明に係る誘電体磁器組成物をグリーンシートとした後、該グリーンシートの両面に電極を形成し、次いで、これを１１５０〜１２５０℃の温度で還元雰囲気にて焼成して製造する。
【００４５】
また、本発明の磁器コンデンサは、上記誘電体磁器組成物を成形してなるシートと、該シートの片面に形成した電極とを複数積層してなるものである。図３は、本発明に係る磁器コンデンサＡの一実施形態を示す断面図であり、積層型の磁器コンデンサに適用した一例である。
【００４６】
図３において、本実施形態の磁器コンデンサＡは、符号１１，１１・・・で示す本発明に係る誘電体磁器組成物を成形してなるシートと、このシート１１，１１・・・の片面に形成した薄厚の内部電極１２，１２・・・と、内部電極１２，１２・・・と垂直方向のシート１１，１１・・・端面に設けられた端子電極１３，１４とから概略構成されている。本実施形態の磁器コンデンサＡが、上記単層型磁器コンデンサと異なる点は、電極を有するシートが１枚ではなく、複数枚積層して構成された点である。
【００４７】
内部電極１２，１２・・・及び端子電極１３，１４には、上記単層型磁器コンデンサと同様の電極材料を使用することができる。そのなかでも、内部電極１２，１２・・・にはＮｉ又はＮｉを主体とする合金を、端子電極１３，１４にはＣｕを用いるのが好ましい。
【００４８】
本実施形態の磁器コンデンサＡは、本発明に係る誘電体磁器組成物をグリーンシートとした後、該グリーンシートの片面に電極を形成し、次いで、これを複数枚厚み方向に重ね合わせ、加圧して積層体とし、この積層体を１１５０〜１２５０℃の温度で還元雰囲気にて焼成して製造する。図１に示した本発明に係る誘電体磁器組成物及び該誘電体磁器組成物を成形してなる磁器コンデンサの製造方法の一例を示す工程図を用いて、具体的に説明する。
【００４９】
本発明に係る誘電体磁器組成物を製造するまでの工程（ａ）〜（ｈ）と同様にして、スラリーを製造する。このスラリーを脱水し、１２０℃で６時間加熱し、乾燥して粉体とする。
【００５０】
次いで、この粉体に、トルエン−エタノール混合溶剤、ポリビニルブチラール系バインダ、及び可塑剤を加えて、適度な粘度になるまで混合し、ドクターブレード法により、焼成後の厚さが２〜７μｍとなるようにグリーンシートを成形する（工程（ｉ））。
【００５１】
このグリーンシートの片面に、Ｎｉ又はＮｉを主体とする合金からなる内部電極１２を印刷する（工程（ｊ））。次いで、これを複数枚厚み方向に重ね合わせ、加圧して積層体とする（工程（ｋ））。
【００５２】
この積層体を所定の大きさに切断した後（工程（ｌ））、空気中で加熱して有機バインダを除去する（工程（ｍ））。次いで、１１５０〜１２５０℃の還元雰囲気にて２時間焼成した後、窒素ガス雰囲気中にて１０００℃で１時間再酸化処理する（工程（ｎ））。この焼成時の温度を１１５０〜１２５０℃とすることにより、Ｎｉ又はＮｉを主体とする合金からなる内部電極１２の熱による溶解を抑制することができる。
【００５３】
次いで、内部電極１２，１２・・・と垂直方向の積層体の端面に、端子電極１３，１４としてＣｕ、Ａｇ等を塗布し、磁器コンデンサＡを製造する（工程（ｍ））。
【００５４】
この磁器コンデンサは、誘電体磁器組成物を構成する焼結体の結晶粒径が２μｍ以下であるため、誘電体磁器組成物を成形してなる焼成後のシートの厚さを薄くすることができ、一層あたりに配列できる粒子数が多くなるため、最大比誘電率を１０，０００以上とすることができる。
【実施例】
【００５５】
以下、実施例により、本発明をさらに詳しく説明する。本発明は、下記実施例に何ら制限されるものではない。
【００５６】
［実施例１］
基本主成分焼結体には、ＢａＣＯ３、ＴｉＯ２、ＺｒＯ２から水熱法で合成した平均粒子径０．２μｍの組成式Ｂａ（Ｔｉ１−ｘＺｒｘ）Ｏ３で表される粉体を用いた。式中のｘは０．０５〜０．１５、Ｂａ／（Ｔｉ１−ｘＺｒｘ）比は０．９９〜１．０１であった。
【００５７】
この基本主成分１００ｍｏｌ部に対して、Ｃａ含有量が０．５ｍｏｌ部になるように、炭酸カルシウムを計算して秤量し、調合した。基本主成分焼結体とともに、この炭酸カルシウムをボールミルに入れ、水を加え湿式で約２０時間混合・粉砕し、スラリーとした。このスラリーを脱水・乾燥し、１０００℃にて１時間仮焼した後、粉砕して平均粒子径１μｍ以下の仮焼結体となるように整粒した。
【００５８】
基本主成分１００ｍｏｌ部に対して、Ｙ含有量が０．５ｍｏｌ部、Ｍｇ含有量が０．５ｍｏｌ部、Ｍｎ含有量が０．１ｍｏｌ部、Ｓｉ含有量が１．５ｍｏｌ部となるように、Ｙ２Ｏ３、ＭｇＯ、Ｍｎ３Ｏ４、ＳｉＯ２の粉末を、各々計算して秤量し調合した。上記仮焼結体とこれらの副成分原料とをボールミルに入れ、トルエン−エタノール混合溶剤、ポリビニルブチラール系バインダ、及び可塑剤を加えて、適度な粘度になるまで混合し、ドクターブレード法により、厚さ約７μｍのグリーンシートを成形した。
【００５９】
このグリーンシート上に、Ｎｉ粉末からなる内部電極用導電ペーストを用いて、電極を所定形状にスクリーン印刷した後、これを６枚積層し、さらにその外側に電極なしのグリーンシートを数枚重ねて、熱圧着して一体化し、有効誘電体層が５層からなる積層体を作製した。
【００６０】
この積層体を空気中で加熱して有機バインダを除去した後、１２００℃の還元雰囲気にて２時間焼成した後、窒素ガス雰囲気中にて１０００℃で１時間再酸化処理した。次いで、内部電極と垂直方向の積層体の端面に、端子電極としてＣｕを焼付け、図３に示す積層セラミックコンデンサを作製した。焼成後における積層セラミックコンデンサの有効誘電体層一層当たりの厚さは、４μｍであった。
【００６１】
この積層セラミックコンデンサについて、以下のように評価した。
【００６２】
（１）最大比誘電率（ピークε）
積層セラミックコンデンサを恒温槽に入れ、−３０℃から８５℃まで温度変化させ、１ｋＨｚ、１Ｖｒｍｓの条件で静電インピーダンスアナライザーを用いて容量を測定し、この測定によって得られた容量、誘電体磁器組成物の厚み、電極面積とから最大比誘電率（ピークε）を算出した。
【００６３】
（２）誘電体磁器組成物の結晶粒径（μｍ）
結晶粒径は、電極を形成する前の誘電体磁器組成物の表面を無作為に選び、これを走査型電子顕微鏡で５，０００倍または１０，０００倍に拡大して写真撮影し、これらの写真から４０個の結晶粒子をランダムに選んで、切片法により大きさを測定して、その平均値を求めた。
【００６４】
（３）加速寿命（ｈｏｕｒ）
加速寿命は、１５０℃の温度で２０Ｖｒｍｓの直流電界下にて絶縁抵抗が１×１０７Ωｃｍになるまでの時間を測定した。
【００６５】
これらの評価結果を、表１に各々示す。このコンデンサは、最大比誘電率が１０，０００以上、加速寿命が１００時間以上、誘電体磁器組成物を構成する焼結体の結晶粒径が２μｍ以下の良好なものであった。
【００６６】
【表１】
2006169020.tif 000003
【００６７】
［実施例２〜４］
Ｃａ含有量を１．０ｍｏｌ部（実施例２）、２．０ｍｏｌ部（実施例３）、３．０ｍｏｌ部（実施例４）とした以外は、実施例１と同様にして積層セラミックコンデンサを作製し、実施例１と同様に評価した。その評価結果を、表１に各々示す。これらのコンデンサは、最大比誘電率が１０，０００以上、加速寿命が１００時間以上、誘電体磁器組成物を構成する焼結体の結晶粒径が２μｍ以下の良好なものであった。
【００６８】
［比較例１］
実施例１と同じ基本主成分焼結体に、Ｃａ含有量が０．５ｍｏｌ部になるように、炭酸カルシウムを計算して秤量し添加した後、Ｙ含有量が０．５ｍｏｌ部、Ｍｇ含有量が０．５ｍｏｌ部、Ｍｎ含有量が０．１ｍｏｌ部、Ｓｉ含有量が１．５ｍｏｌ部となるように、Ｙ２Ｏ３、ＭｇＯ、Ｍｎ３Ｏ４、ＳｉＯ２の粉末を、各々計算して秤量し添加した。
【００６９】
これらをボールミルに入れ、トルエン−エタノール混合溶剤、ポリビニルブチラール系バインダ、及び可塑剤を加えて、適度な粘度になるまで混合し、ドクターブレード法により、厚さ約７μｍのグリーンシートを成形し、実施例１と同様にして積層セラミックコンデンサを作製し、実施例１と同様に評価した。その評価結果を、表１に各々示す。このコンデンサは、カルシウムが基本主成分と充分に固溶できずに偏析を起こし、加速寿命が１００時間に満たないものであった。
【００７０】
［比較例２〜３］
Ｃａ含有量を１．０ｍｏｌ部（比較例２）、２．０ｍｏｌ部（比較例３）とした以外は、比較例１と同様にして積層セラミックコンデンサを作製し、比較例１と同様に評価した。その評価結果を、表１に各々示す。これらのコンデンサは、カルシウムが基本主成分と充分に固溶できずに偏析を起こし、加速寿命が１００時間に満たないものであった。
【００７１】
［実施例５〜６］
Ｃａ含有量を１．０ｍｏｌ部とし、炭酸カルシウム添加後の仮焼温度を９５０℃（実施例５）、１２００℃（実施例６）とした以外は、実施例１と同様にして積層セラミックコンデンサを作製し、実施例１と同様に評価した。その評価結果を、表２に各々示す。これらのコンデンサは、最大比誘電率が１０，０００以上、加速寿命が１００時間以上、誘電体磁器組成物を構成する焼結体の結晶粒径が２μｍ以下の良好なものであった。
【００７２】
【表２】
2006169020.tif 000004
【００７３】
［比較例４〜５］
炭酸カルシウム添加後の仮焼温度を９００℃（比較例４）、１２５０℃（比較例５）とした以外は、実施例５〜６と同様にして積層セラミックコンデンサを作製し、実施例５〜６と同様に評価した。その評価結果を、表２に各々示す。比較例４のコンデンサでは、仮焼温度が低いため、加速寿命が１００時間に満たないものであった。また、比較例５のコンデンサでは、焼結性が低下し、最大比誘電率が１０，０００に満たず、加速寿命も１００時間に満たないものであった。
【００７４】
以上の結果から、本発明の製造方法によれば、加速寿命が１００時間以上、最大比誘電率が１０，０００以上、誘電体磁器組成物を構成する焼結体の結晶粒径が２μｍ以下の磁器コンデンサが得られることが確認された。
【図面の簡単な説明】
【００７５】
【図１】本発明に係る誘電体磁器組成物及び該誘電体磁器組成物を成形してなる磁器コンデンサの製造方法の一例を示す工程図である。
【図２】従来法による誘電体磁器組成物及び該誘電体磁器組成物を成形してなる磁器コンデンサの製造方法の一例を示す工程図である。
【図３】本発明に係る磁器コンデンサＡの一実施形態を示す断面図であり、積層型の磁器コンデンサに適用した一例である。
【符号の説明】
【００７６】
Ａ  磁器コンデンサ
１１  誘電体磁器組成物を成形してなるシート
【図１】
2006169020.tif 000005
【図２】
2006169020.tif 000006
【図３】
2006169020.tif 000007